(57)【要約】【課題】本発明の課題は、微細な無機粒子を効率良く合成する技術を提供することである。【解決手段】本発明によれば、炭酸ガスを含む気体と液体とをノズルから反応容器内に噴射して炭酸ガスを含むウルトラファインバブルを発生させ、このウルトラファインバブルの存在下で平均一次粒子径が３００ｎｍ以下の無機炭酸塩を析出させることによって、無機炭酸塩の微細な粒子を合成することができる。【選択図】図７
2018039696.tif 000002
【特許請求の範囲】
【請求項１】
炭酸ガスを含む気体と液体とをノズルから反応容器内に噴射することによって炭酸ガスを含むウルトラファインバブルを発生させ、このウルトラファインバブルの存在下で平均一次粒子径が３００ｎｍ以下の無機炭酸塩を析出させることを含む、無機炭酸塩の製造方法。
【請求項２】
ウルトラファインバブルの平均粒子径が１〜８００ｎｍである、請求項１に記載の方法。
【請求項３】
ウルトラファインバブルを発生させてからウルトラファインバブルが消失するまでの平均時間が１０秒以上である、請求項１または２に記載の方法。
【請求項４】
前記無機炭酸塩が炭酸カルシウムである、請求項１〜３のいずれかに記載の方法。
【請求項５】
前記無機炭酸塩が炭酸マグネシウムである、請求項１〜３のいずれかに記載の方法。
【請求項６】
繊維の存在下で繊維上に無機炭酸塩を析出させることを含む、請求項１〜５のいずれかに記載の方法。
【請求項７】
前記繊維がセルロース繊維である、請求項１〜６のいずれかに記載の方法。
【発明の詳細な説明】
【技術分野】
【０００１】
本発明は、炭酸カルシウムなどの無機炭酸塩の製造方法に関する。特に本発明は、平均一次粒子径が３００ｎｍ以下の粒子径の小さな無機粒子を製造する方法に関する。
【背景技術】
【０００２】
一般に、炭酸カルシウムは、天然の石灰石や風化貝殻などを原料として物理的に粉砕分級して製造する「天然炭酸カルシウム」と、石灰石を原料として化学的に反応させて製造する「合成炭酸カルシウム」（軽質炭酸カルシウム）とに大きく分けられる。そして、合成炭酸カルシウムの合成法としては、炭酸ガス法、石灰・ソーダ法、ソーダ法が知られており、石灰・ソーダ法およびソーダ法は特殊な用途に一部利用されるものの、工業的な炭酸カルシウムの合成は炭酸ガス法によって行われるのが一般的である。
【０００３】
炭酸ガス法による炭酸カルシウムの合成は、生石灰と炭酸ガスとを反応させることにより行われ、一般に、生石灰ＣａＯに水を加えて消石灰Ｃａ（ＯＨ）２を得る消和工程と、消石灰に炭酸ガスＣＯ２を吹き込んで炭酸カルシウムＣａＣＯ３を得る炭酸化工程とを有する。今日では、炭酸カルシウムの合成工程、特に炭酸化工程の反応条件を制御することによって、生成物である炭酸カルシウムの粒子形状や粒子径などをコントロールする技術が種々提案されている。
【０００４】
例えば、特許文献１・２には、炭酸化工程においてキレート剤を添加することによって炭酸カルシウムの形態等を制御することが記載されている。すなわち、特許文献１には、金属イオンと錯形成する物質を炭酸化反応に添加することによって、二次凝集が少なく、分散性の良好な炭酸カルシウムを製造する方法が提案されている。また、特許文献２には、金属イオン封鎖剤を炭酸化工程において多段添加することによって、均一なメソ孔を有する炭酸カルシウムを製造する方法が提案されている。その他にも、特許文献３には、炭酸化反応を特定の条件において２段階で行うことにより炭酸カルシウムの形状を制御することが提案されている。
【０００５】
また、特許文献４〜５には、消石灰を含む懸濁液と二酸化炭素を含む気体とをインジェクターによって混合しつつ反応槽に供給することによって炭酸カルシウムを製造する技術が記載されている。さらに、引用文献６〜７には、気泡の存在下で粒子径の小さい炭酸カルシウムを炭酸ガス法により製造することが記載されている。
【先行技術文献】
【特許文献】
【０００６】
【特許文献１】特開平１０−７２２１５号公報
【特許文献２】特開２００３−２４６６１７号公報
【特許文献３】国際公開ＷＯ２００４／１０８５９７
【特許文献４】特開２０１１−０７３８９１号公報
【特許文献５】特開２０１１−０７３８９２号公報
【特許文献６】特開２０１５−１９９６５４号公報
【特許文献７】特開２０１５−１９９６５９号公報
【発明の概要】
【発明が解決しようとする課題】
【０００７】
本発明の課題は、一次粒子径の小さい無機炭酸塩を効率的に製造する技術を提供することである。
【課題を解決するための手段】
【０００８】
本発明者は、上記課題について鋭意検討した結果、比較的マイルドな条件で発生させたウルトラファインバブルバブル（平均粒子径：１０００ｎｍ以下）の存在下で炭酸ガス法により無機粒子を合成することによって一次粒子径の小さい無機炭酸塩を効率的に製造できることを見いだした。特に本発明によれば、得られる無機粒子の形状が極めて均一であり、生成物のバラツキも小さい。
【０００９】
すなわち、本発明は、これに制限されるものでないが、以下の発明を包含する。
（１）  炭酸ガスを含む気体と液体とをノズルから反応容器内に噴射することによって炭酸ガスを含むウルトラファインバブルを発生させ、このウルトラファインバブルの存在下で平均一次粒子径が３００ｎｍ以下の無機炭酸塩を析出させることを含む、無機炭酸塩の製造方法。
（２）  ウルトラファインバブルの平均粒子径が１〜８００ｎｍである、（１）に記載の方法。
（３）  ウルトラファインバブルを発生させてからウルトラファインバブルが消失するまでの平均時間が１０秒以上である、（１）または（２）に記載の方法。
（４）  前記無機炭酸塩が炭酸カルシウムである、（１）〜（３）のいずれかに記載の方法。
（５）  前記無機炭酸塩が炭酸マグネシウムである、（１）〜（３）のいずれかに記載の方法。
（６）  繊維の存在下で繊維上に無機炭酸塩を析出させることを含む、（１）〜（５）のいずれかに記載の方法。
（７）  前記繊維がセルロース繊維である、（１）〜（６）のいずれかに記載の方法。
【発明の効果】
【００１０】
本発明によれば、炭酸ガスを含むウルトラファインバブル（平均粒径が１０００ｎｍ以下の微細気泡）を用いることによって、炭酸カルシウムなどの無機炭酸塩を短時間、低電力で効率良く製造することができる。
【００１１】
本発明によって無機粒子を合成することによって炭酸カルシウム微粒子などの無機炭酸塩が効率良く製造できる理由の詳細は明らかでなく、本発明は以下の推測に拘束されるものではないが、系中に滞留する時間が長く比表面積の大きいウルトラファインバブルの表面で効率的に反応が生じ、無機炭酸塩が効率良く製造できるものと推測される。
【図面の簡単な説明】
【００１２】
【図１】図１は、実験１で用いた反応装置を示す概略図である（サンプル１−１〜サンプル１−４）。
【図２】図２は、実験１で用いたウルトラファインバブル発生装置を示す模式図である。
【図３】図３は、実験１で用いた反応装置を示す概略図である（サンプル１−５〜サンプル１−７）。
【図４−１】図４は、本発明に用いることのできる反応装置の例を示す概略図である（反応槽の外側から液体と炭酸ガスを噴射する反応装置）。
【図４−２】図４は、本発明に用いることのできる反応装置の例を示す概略図である（反応槽の外側から液体と炭酸ガスを噴射する反応装置）。
【図４−３】図４は、本発明に用いることのできる反応装置の例を示す概略図である（反応槽の外側から液体と炭酸ガスを噴射する反応装置）。
【図５】図５は、実験１で用いた反応装置を示す概略図である（円筒容器）。
【図６】図６は、実験１で用いた反応装置を示す概略図である（ＣＶ装置）。
【図７】図７は、実験１で合成した炭酸カルシウム微粒子の電子顕微鏡写真である（サンプル１−１、左：１００００倍、右：５００００倍）。
【図８】図８は、実験１で合成した炭酸カルシウム微粒子の電子顕微鏡写真である（サンプル１−２、左：１００００倍、右：５００００倍）。
【図９】図９は、実験１で合成した炭酸カルシウム微粒子の電子顕微鏡写真である（サンプル１−３、左：１００００倍、右：５００００倍）。
【図１０】図１０は、実験１で合成した炭酸カルシウム微粒子の電子顕微鏡写真である（サンプル１−４、左：１００００倍、右：５００００倍）。
【図１１】図１１は、実験１で合成した炭酸カルシウム微粒子の電子顕微鏡写真である（サンプル１−５、左：１００００倍、右：５００００倍）。
【図１２】図１２は、実験１で合成した炭酸カルシウム微粒子の電子顕微鏡写真である（サンプル１−６、左：１００００倍、右：５００００倍）。
【図１３】図１３は、実験１で合成した炭酸カルシウム微粒子の電子顕微鏡写真である（サンプル１−７、左：１００００倍、右：５００００倍）。
【図１４】図１４は、実験１で合成した炭酸カルシウム微粒子の電子顕微鏡写真である（サンプル１−８、左：１００００倍、右：５００００倍）。
【図１５】図１５は、実験１で合成した炭酸カルシウム微粒子の電子顕微鏡写真である（サンプル１−９、左：１００００倍、右：５００００倍）。
【図１６】図１６は、実験１で合成した炭酸カルシウム微粒子の電子顕微鏡写真である（サンプル１−１０、左：１００００倍、右：５００００倍）。
【図１７】図１７は、実験２で合成した炭酸マグネシウム微粒子の電子顕微鏡写真である（サンプル２−１、左：１００００倍、右：５００００倍）。
【図１８】図１８は、実験２で合成した炭酸マグネシウム微粒子の電子顕微鏡写真である（サンプル２−２、左：１００００倍、右：５００００倍）。
【図１９】図１９は、実験２で合成した炭酸マグネシウム微粒子の電子顕微鏡写真である（サンプル２−３、左：１００００倍、右：５００００倍）。
【図２０】図２０は、実験３で合成した複合体の電子顕微鏡写真である（サンプル３−１、左：１００００倍、右：５００００倍）。
【図２１】図２１は、実験３で合成した複合体の電子顕微鏡写真である（サンプル３−２、左：１００００倍、右：５００００倍）。
【図２２】図２２は、実験３で合成した複合体の電子顕微鏡写真である（サンプル３−３、左：１００００倍、右：５００００倍）。
【図２３】図２３は、実験３で合成した複合体の電子顕微鏡写真である（サンプル３−４、左：１００００倍、右：５００００倍）。
【図２４】図２４は、実験３で合成した複合体の電子顕微鏡写真である（サンプル３−５、左：１００００倍、右：５００００倍）。
【図２５】図２５は、実験３で合成した複合体の電子顕微鏡写真である（サンプル３−６、左：１００００倍、右：５００００倍）。
【図２６】図２６は、実験３で合成した複合体の電子顕微鏡写真である（サンプル３−７、左：１００００倍、右：５００００倍）。
【図２７】図２７は、実験３で合成した複合体の電子顕微鏡写真である（サンプル３−８、左：３０００倍、右：１００００倍）。
【図２８】図２８は、実験４で合成した複合体の電子顕微鏡写真である（サンプル４−１、左：１００００倍、右：５００００倍）。
【図２９】図２９は、実験４で合成した複合体の電子顕微鏡写真である（サンプル４−２、１００００倍）。
【発明を実施するための形態】
【００１３】
本発明においては、炭酸ガスを含むウルトラファインバブルの存在下で無機炭酸塩を合成する。
無機炭酸塩
本発明の製法によれば、炭酸カルシウムや炭酸マグネシウムなどの無機炭酸塩を効率的に製造することができる。本発明によって得られる無機炭酸塩微粒子の平均一次粒子径は３００ｎｍ未満であり、また、２００ｎｍ未満とすることも可能である。また、炭酸カルシウム微粒子の平均一次粒子径は１０ｎｍ以上とすることができる。
【００１４】
本発明によって得られた無機炭酸塩は、種々の用途に用いることができ、例えば、紙、繊維、セルロース系複合材料、フィルター材料、塗料、プラスチックやその他の樹脂、ゴム、エラストマー、セラミック、ガラス、タイヤ、建築材料（アスファルト、アスベスト、セメント、ボード、コンクリート、れんが、タイル、合板、繊維板など）、各種担体（触媒担体、医薬担体、農薬担体、微生物担体など）、吸着剤（不純物除去、消臭、除湿など）、しわ防止剤、粘土、研磨材、改質剤、補修材、断熱材、耐熱材、放熱材、防湿材、撥水材、耐水材、遮光材、変色防止剤、シーラント、シールド材、防虫剤、接着剤、インキ、化粧料、医用材料、ペースト材料、食品添加剤、錠剤賦形剤、分散剤、保形剤、保水剤、濾過助材、精油材、油処理剤、油改質剤、電波吸収材、絶縁材、遮音材、防振材、半導体封止材、放射線遮断材、化粧品、衛生用品、肥料、飼料、香料、塗料・接着剤・樹脂用添加剤、変色防止剤、導電材、伝熱材、難燃材、衛生材料、抗菌材、鮮度保持材、等のあらゆる用途に広く使用することができる。また、前記用途における各種充填剤、コーティング剤などに用いることができる。中でも、本発明の無機炭酸塩は、製紙用途に適用しやすく、例えば、印刷用紙、新聞紙、インクジェット用紙、ＰＰＣ用紙、クラフト紙、上質紙、コート紙、微塗工紙、包装紙、薄葉紙、色上質紙、キャストコート紙、ノンカーボン紙、ラベル用紙、感熱紙、各種ファンシーペーパー、水溶紙、剥離紙、工程紙、壁紙用原紙、不燃紙、難燃紙、積層板原紙、バッテリー用セパレータ、クッション紙、トレーシングペーパー、含浸紙、ＯＤＰ用紙、建材用紙、化粧材用紙、封筒用紙、テープ用紙、熱交換用紙、化繊紙、減菌紙、耐水紙、耐油紙、耐熱紙、光触媒紙、化粧紙（脂取り紙など）、各種衛生紙（トイレットペーパー、ティッシュペーパー、ワイパー、おむつ、生理用品等）、たばこ用紙、板紙（ライナー、中芯原紙、白板紙など）、紙皿原紙、カップ原紙、ベーキング用紙、研磨紙、合成紙などが挙げられる。すなわち、本発明によれば、粒子径が小さくかつ粒度分布の狭い炭酸塩微粒子を得ることができるため、１μｍ超の粒子径を有していた従来の製紙用炭酸塩とは異なった特性を有するものと考えられる。
【００１５】
また、本発明によって得られる無機炭酸塩を使用する際には、一般に無機填料及び有機填料と呼ばれる粒子や、各種繊維を併用することができる。例えば、無機填料として、炭酸カルシウム（軽質炭酸カルシウム、重質炭酸カルシウム）、炭酸マグネシウム、炭酸バリウム、水酸化アルミニウム、水酸化カルシウム、水酸化マグネシウム、水酸化亜鉛、クレー（カオリン、焼成カオリン、デラミカオリン）、タルク、酸化亜鉛、ステアリン酸亜鉛、二酸化チタン、ケイ酸ナトリウムと鉱酸から製造されるシリカ（ホワイトカーボン、シリカ／炭酸カルシウム複合体、シリカ／二酸化チタン複合体）、白土、ベントナイト、珪藻土、硫酸カルシウム、ゼオライト、脱墨工程から得られる灰分を再生して利用する無機填料および再生する過程でシリカや炭酸カルシウムと複合体を形成した無機填料などが挙げられる。炭酸カルシウム−シリカ複合物としては、炭酸カルシウムおよび／または軽質炭酸カルシウム−シリカ複合物以外に、ホワイトカーボンのような非晶質シリカを併用しても良い。有機填料としては、尿素−ホルマリン樹脂、ポリスチレン樹脂、フェノール樹脂、微小中空粒子、アクリルアミド複合体、木材由来の物質（微細繊維、ミクロフィブリル繊維、粉体ケナフ）、変性不溶化デンプン、未糊化デンプンなどが挙げられる。
【００１６】
本発明によって得られる無機炭酸塩の平均粒子径や形状等は、電子顕微鏡による観察により確認することができる。さらに、反応液スラリーの粘度などから、生成物である無機炭酸塩を定性的に確認することも可能である。
【００１７】
また、本発明によって得られる炭酸カルシウムなどの無機炭酸塩は、例えば、ＢＥＴ比表面積であれば、１〜１００ｍ２／ｇであることが好ましく、２０〜１００ｍ２／ｇであることがより好ましい。また、一つの態様において、１０〜４０ｍ２／ｇであってもよい。さらに、本発明によって得られる炭酸カルシウムなどの無機炭酸塩の吸油量は、ある態様において５０〜２５０ｍＬ／１００ｇであることが好ましく、８０〜２５０ｍＬ／１００ｇであることがより好ましい。なお、本発明によって得られた無機炭酸塩の粒子径や比表面積は、粉砕処理等によって調整することができ、例えば、ビーズミルを用いた湿式または乾式粉砕、高圧ホモジナイザーによる処理、超音波分散などを行うことができる。
【００１８】
また、本発明で得られる無機炭酸塩は、微細な一次粒子が凝集した二次粒子の形態を取ることもあり、用途に応じた二次粒子を生成させることができるし、粉砕によって凝集塊を細かくすることもできる。粉砕の方法としては、ボールミル、サンドグラインダーミル、インパクトミル、高圧ホモジナイザー、低圧ホモジナイザー、ダイノーミル、超音波ミル、カンダグラインダ、アトライタ、石臼型ミル、振動ミル、カッターミル、ジェットミル、離解機、叩解機、短軸押出機、２軸押出機、超音波攪拌機、家庭用ジューサーミキサー等が挙げられる。
【００１９】
本発明によって得られた無機炭酸塩は、種々の形状で用いることができ、例えば、粉体、ペレット、モールド、水性懸濁液、ペースト、シート、その他の形状にして用いることができる。また、炭酸マグネシウムを主成分として他の材料と共にモールドや粒子・ペレットなどの成形体にすることもできる。乾燥して紛体にする場合の乾燥機についても特に制限はないが、例えば、気流乾燥機、バンド乾燥機、噴霧乾燥機などを好適に使用することができる。
【００２０】
本発明においては、無機炭酸塩を合成する際の条件を調整することによって、種々の大きさや形状を有する炭酸塩微粒子を繊維と複合体化することができる。
炭酸ガスを含むウルトラファインバブル
本発明に係る製法においては、炭酸ガスを含むウルトラファインバブル（平均粒径が１０００ｎｍ以下の微細気泡、ＵＦＢ）の存在下で、炭酸カルシウムや炭酸マグネシウムなどの無機粒子を合成する。本発明においては、反応容器内に炭酸ガスを含む気体と液体を噴射することによって炭酸ガスを含むウルトラファインバブルを発生させるが、ウルトラファインバブルの平均粒子径は１０００ｎｍ以下であれば特に制限されず、好ましくは１〜８００ｎｍであり、より好ましくは１０〜５００ｎｍであり、５０〜３００ｎｍとしてもよい。本発明においては、高い圧力で液体を噴射することによってキャビテーション気泡を発生させる必要がないので、大きなエネルギーを消費することなく炭酸カルシウムなどの無機粒子を合成することが可能になる。
【００２１】
また、炭酸ガスを含むウルトラファインバブルは、ウルトラファインバブルを発生させてからウルトラファインバブルが消失するまで、系中に１０秒以上存在しうるものであることが好ましく、６０秒以上存在しうるものであることがより好ましい。中でも、本発明に係るウルトラファインバブルは、５分間以上、系中に存在しうるものがさらに好ましく、１５分間以上存在しうるものが特に好ましく、６０分以上存在しうるものであってもよい。長時間にわたって系中に存在しうるウルトラファインバブルであると、反応液に炭酸ガスを含む気泡が長時間滞留できることになるため、微細な無機炭酸塩粒子を効率的に製造することが可能になる。
【００２２】
ウルトラファインバブルは、公知の製造方法に従って発生させることができる。例えば、気液混合せん断式、スタティックミキサー式、ベンチュリ式、キャビテーション式、蒸気凝縮式、超音波式、旋回噴流式、加圧溶解式、微細孔式などの方法によって製造することができる。これらの中でも、気液混合せん断式や旋回噴流式によれば、ポンプなどを用いて簡便にウルトラファインバブルを発生させることができるため好ましい。好ましい態様において、二酸化炭素は吸気部より自然吸気により取り入れることができる（自吸式）。
【００２３】
なお、キャビテーションとは、流体の流れの中で圧力差により短時間に泡の発生と消滅が起きる物理現象であり、空洞現象とも言われる。キャビテーションによって生じる気泡（キャビテーション気泡）は、流体の中で圧力がごく短時間だけ飽和蒸気圧より低くなったとき、液体中に存在する１００ミクロン以下のごく微小な「気泡核」を核として生じる。キャビテーション気泡は、公知の方法によって反応容器内に発生させることができるものの、従来の方法は大きなエネルギーを要するものであり、効率がよいとはいえなかった。例えば、流体を高圧で噴射することによってキャビテーション気泡を発生させること、流体内で高速で攪拌することによってキャビテーションを発生させること、流体内で爆発を生じさせることによってキャビテーションを発生させること、超音波振動子によってキャビテーションを発生させること（バイブトラリー・キャビテーション）などが考えられる。
【００２４】
本発明においては、原料などの反応溶液をそのまま噴射液体として用いてウルトラファインバブルを発生させることもできるし、反応容器内に何らかの流体を噴射してウルトラファインバブルを発生させることもできる。液体噴流が噴流をなす流体は、流動状態であれば液体、気体、粉体やパルプ等の固体の何れでもよく、またそれらの混合物であってもよい。更に必要であれば上記の流体に、新たな流体として、炭酸ガスなど、別の流体を加えることができる。上記流体と新たな流体は、均一に混合して噴射してもよいが、別個に噴射してもよい。
【００２５】
液体噴流とは、液体または液体の中に固体粒子や気体が分散あるいは混在する流体の噴流であり、パルプや無機物粒子のスラリーや気泡を含む液体噴流のことをいう。本発明においては、炭酸ガスを含む気泡を含んでいてもよい。
【００２６】
ウルトラファインバブルは公知の装置を用いて発生させることができるが、例えば、ノズルまたはオリフィス管を通じて噴射液を噴射して気泡を発生させる際には、ノズルから反応容器内に噴射する場所の圧力（Ｐ１、本明細書において上流側圧力ともいう）は特に制限されないが、例えば、０．０５〜４．５ＭＰａとすると好ましい。別の態様において、圧力Ｐ１を５ＭＰａ以上１０ＭＰａ以下とすることもできる。上流側圧力が０．０１ＭＰａ未満では反応容器出口の圧力（Ｐ２、本明細書において下流側圧力ともいう）との間で圧力差を生じ難く作用効果は小さい。また、３０ＭＰａより高い場合、特殊なポンプ及び圧力容器を必要とし、消費エネルギーが大きくなることからコスト的に不利である。一方、反応容器出口の圧力（Ｐ２）は静圧で０．００５ＭＰａ以上０．９ＭＰａ以下が好ましい。また、容器内の圧力と噴射液の圧力との比（Ｐ２／Ｐ１）は０．００１〜０．５の範囲が好ましい。なお、圧力（動圧）は、圧力計を用いて測定することができる。
【００２７】
炭酸ガスを含む気体と液体とをノズルから噴射する際の流速は、１００〜６４０Ｌ／ｍｉｎ・ｃｍ２とすることが好ましく、１００〜３００Ｌ／ｍｉｎ・ｃｍ２としてもよい。噴射液の噴流の速度は１ｍ／秒以上２００ｍ／秒以下の範囲であることが望ましく、２０ｍ／秒以上１００ｍ／秒以下の範囲であることが好ましい。噴流の速度が１ｍ／秒未満である場合、圧力低下が低く、ウルトラファインバブルが発生し難いため、その効果は弱い。一方、２００ｍ／秒より大きい場合、高圧を要し特別な装置が必要であり、コスト的に不利である。
【００２８】
本発明における気泡の発生場所は、炭酸ガス法による反応が生じる反応容器内に発生させればよい。また、ワンパスで処理することも可能であるが、必要回数だけ循環することもできる。さらに複数の発生手段を用いて並列で、あるいは順列で処理することができる。
【００２９】
液体の噴射は、大気開放の容器の中でなされても良いが、密閉された圧力容器の中でなされるのが好ましい。
液体噴射によってウルトラファインバブルを発生させる場合、反応溶液である消石灰の水性懸濁液の固形分濃度は３０重量％以下であることが好ましく、２０重量％以下がより好ましい。このような濃度であると、気泡を反応系に均一に作用させやすくなるためである。また、反応溶液である消石灰の水性懸濁液は、反応効率の点から、固形分濃度が０．１重量％以上であることが好ましい。
【００３０】
本発明において、反応液のｐＨは、反応開始時は塩基性側であるが炭酸化反応が進行するにしたがって中性に変化する。したがって、反応液のｐＨをモニターすることによって反応を制御することができる。
【００３１】
本発明では、反応温度は０℃以上９０℃以下であることが好ましく、特に１０℃以上６０℃以下であることが好ましい。一般には、融点と沸点の中間点で衝撃力が最大となると考えられることから、水性溶液の場合、５０℃前後が好適であるが、それ以下の温度であっても、蒸気圧の影響を受けないため、上記の範囲であれば高い効果が得られる。
【００３２】
本発明においては、界面活性剤を添加することでウルトラファインバブルを発生させるために必要なエネルギーを低減することができる。使用する界面活性剤としては、公知または新規の界面活性剤、例えば、脂肪酸塩、高級アルキル硫酸塩、アルキルベンゼンスルホン酸塩、高級アルコール、アルキルフェノール、脂肪酸などのアルキレンオキシド付加物などの非イオン界面活性剤、陰イオン界面活性剤、陽イオン界面活性剤、両性界面活性剤などが挙げられる。これらの単一成分からなるものでも、２種以上の成分の混合物でも良い。添加量は噴射液及び／または被噴射液の表面張力を低下させるために必要な量であればよい。
【００３３】
炭酸カルシウムの合成
本発明において、炭酸ガスを含む微細な気泡の存在下で炭酸カルシウム微粒子を合成する場合、炭酸カルシウムの合成方法は、公知の方法によることができる。例えば、炭酸ガス法、可溶性塩反応法、石灰・ソーダ法、ソーダ法などによって炭酸カルシウムを合成することができ、好ましい態様において、炭酸ガス法によって炭酸カルシウムを合成する。
【００３４】
一般に、炭酸ガス法によって炭酸カルシウムを製造する場合、カルシウム源として石灰（ライム）が使用され、生石灰ＣａＯに水を加えて消石灰Ｃａ（ＯＨ）２を得る消和工程と、消石灰に炭酸ガスＣＯ２を吹き込んで炭酸カルシウムＣａＣＯ３を得る炭酸化工程とによって炭酸カルシウムが合成される。この際、生石灰に水を加えて調製した消石灰の懸濁液をスクリーンに通して、懸濁液中に含まれる低溶解性の石灰粒を除去してもよい。また、消石灰を直接カルシウム源としてもよい。本発明において炭酸ガス法によって炭酸カルシウムを合成する場合、炭酸ガスを含むウルトラファインバブルの存在下で炭酸化反応を行えばよい。
【００３５】
一般に、炭酸ガス法によって炭酸カルシウムを製造する際の反応容器（炭酸化反応機：カーボネーター）として、ガス吹き込み型カーボネーターと機械攪拌型カーボネーターが知られている。ガス吹き込み型カーボネーターでは、消石灰懸濁液（石灰乳）を入れた炭酸化反応槽に炭酸ガスを吹き込み、消石灰と炭酸ガスとを反応させるが、単純に炭酸ガスを吹き込むだけでは気泡の大きさを均一かつ微細に制御することが難しく、反応効率の点からは制限がある。一方、機械攪拌型カーボネーターでは、カーボネーター内部に攪拌機を設け、その攪拌機の近くに炭酸ガスを導入することによって、炭酸ガスを細かな気泡とし、消石灰と炭酸ガスとの反応効率を向上させている（『セメント・セッコウ・石灰ハンドブック』技報堂出版、１９９５年、４９５頁）。
【００３６】
しかし、機械攪拌型カーボネーターのように、炭酸化反応槽内部に設けた攪拌機で攪拌を行う場合、反応液の濃度が高かったり炭酸化反応が進むと反応液の抵抗が大きく十分な攪拌が困難になるため炭酸化反応を的確に制御することが難しかったり、十分な攪拌を行うには攪拌機に相当な負荷がかかりエネルギー的に不利となることがあった。また、ガスの吹込口がカーボネーターの下部にあり、攪拌をよくするために攪拌機の羽根がカーボネーターの底部の近くに設置されている。溶解性が低いライムスクリーン残渣は沈降が速いために、常に底部に滞留しており、ガス吹込口を塞いだり、攪拌機のバランスを崩したりする。さらに、従来の方法では、カーボネーターに加えて、攪拌機や、カーボネーターに炭酸ガスを導入するための設備が必要であり、設備面でもコストがかかるものであった。そして、機械攪拌型カーボネーターでは、攪拌機の近くに供給した炭酸ガスを攪拌機によって細かくすることによって消石灰と炭酸ガスとの反応効率を向上させるものの、反応液の濃度が高い場合などは十分に炭酸ガスを微細化できず、炭酸化反応の面でも、生成する炭酸カルシウムの形態等を正確に制御することが難しいことがあった。本発明においては、炭酸ガスを含む気泡の存在下で炭酸カルシウムを合成することによって、効率的に炭酸化反応を進行させ、均一な炭酸カルシウム微粒子を製造することが可能になる。特に噴流を用いることで、羽根などの機械的な攪拌機なしに、十分な攪拌を行うことができる。本発明においては、従来からの公知の反応容器を用いることができ、もちろん、上述したようなガス吹き込み型カーボネーターや機械攪拌型カーボネーターを問題なく使用することができ、これらの容器にノズルなどを用いた噴流を組合せても良い。
【００３７】
炭酸ガス法によって炭酸カルシウムを合成する場合、消石灰の水性懸濁液の固形分濃度は、好ましくは０．１〜４０重量％、より好ましくは０．５〜３０重量％、さらに好ましくは１〜２０重量％程度である。固形分濃度が低いと反応効率が低く、製造コストが高くなり、固形分濃度が高すぎると流動性が悪くなり、反応効率が落ちる。本発明においては、ウルトラファインバブルの存在下で炭酸カルシウムを合成するため、固形分濃度の高い懸濁液（スラリー）を用いても、反応液と炭酸ガスを好適に混合することができる。
【００３８】
消石灰を含む水性懸濁液としては、炭酸カルシウム合成に一般に用いられるものを使用でき、例えば、消石灰を水に混合して調製したり、生石灰（酸化カルシウム）を水で消和（消化）して調製することができる。消和する際の条件は特に制限されないが、例えば、ＣａＯの濃度は０．１重量％以上、好ましくは１重量％以上、温度は２０〜１００℃、好ましくは３０〜１００℃とすることができる。また、消和反応槽（スレーカー）での平均滞留時間も特に制限されないが、例えば、５分〜５時間とすることができ、２時間以内とすることが好ましい。当然であるが、スレーカーはバッチ式であっても連続式であってもよい。なお、本発明においては炭酸化反応槽（カーボネーター）と消和反応槽（スレーカー）とを別々にしてもよく、また、１つの反応槽を炭酸化反応槽および消和反応槽として用いてもよい。
【００３９】
本発明においては、懸濁液の調製などに水を使用するが、この水としては、通常の水道水、工業用水、地下水、井戸水などを用いることができる他、イオン交換水や蒸留水、超純水、工業廃水、炭酸化工程で得られた炭酸カルシウムスラリーを分離・脱水する際に得られる水を好適に用いることできる。
【００４０】
また本発明においては、炭酸化反応槽の反応液を循環させて水酸化カルシウムを含む液体として使用することができる。このように反応液を循環させて、反応液と炭酸ガスとの接触を増やすことにより、反応効率を上げ、所望の炭酸カルシウムを得ることが容易になる。
【００４１】
本発明においては、二酸化炭素（炭酸ガス）を含むウルトラファインバブルが反応容器に吹き込まれ、反応液と混合される。本発明によれば、ファン、ブロワなどの気体供給装置がなくとも炭酸ガスを反応液に供給することができ、しかも、炭酸ガスのウルトラファインバブルが用いられるため炭酸化反応を効率よく行うことができる。
【００４２】
本発明において、二酸化炭素を含むウルトラファインバブルの二酸化炭素濃度に特に制限はないが、二酸化炭素濃度が高い方が好ましい。また、炭酸ガスの量に制限はなく適宜選択することができるが、例えば、消石灰１ｋｇあたり１００〜１００００Ｌ／時の流量の炭酸ガスを用いると好ましい。
【００４３】
本発明の二酸化炭素を含む気体は、実質的に純粋な二酸化炭素ガスでもよく、他のガスとの混合物であってもよい。例えば、二酸化炭素ガスの他に、空気、窒素などの不活性ガスを含む気体を、二酸化炭素を含む気体として用いることができる。また、二酸化炭素を含む気体としては、二酸化炭素ガス（炭酸ガス）の他、製紙工場の焼却炉、石炭ボイラー、重油ボイラーなどから排出される排ガスを二酸化炭素含有気体として好適に用いることができる。その他にも、石灰焼成工程から発生する二酸化炭素を用いて炭酸化反応を行うこともできる。
【００４４】
本発明において炭酸カルシウムを製造する場合、さらに公知の各種助剤を添加することができる。例えば、キレート剤を炭酸化反応に添加することができ、具体的には、クエン酸、リンゴ酸、酒石酸などのポリヒドロキシカルボン酸、シュウ酸などのジカルボン酸、グルコン酸などの糖酸、イミノ二酢酸、エチレンジアミン四酢酸などのアミノポリカルボン酸およびそれらのアルカリ金属塩、ヘキサメタリン酸、トリポリリン酸などのポリリン酸のアルカリ金属塩、グルタミン酸、アスパラギン酸などのアミノ酸およびこれらのアルカリ金属塩、アセチルアセトン、アセト酢酸メチル、アセト酢酸アリルなどのケトン類、ショ糖などの糖類、ソルビトールなどのポリオールが挙げられる。また、表面処理剤としてパルミチン酸、ステアリン酸等の飽和脂肪酸、オレイン酸、リノール酸等の不飽和脂肪酸、脂環族カルボン酸、アビエチン酸等の樹脂酸、それらの塩やエステルおよびエーテル、アルコール系活性剤、ソルビタン脂肪酸エステル類、アミド系やアミン系界面活性剤、ポリオキシアルキレンアルキルエーテル類、ポリオキシエチレンノニルフェニルエーテル、アルファオレフィンスルホン酸ナトリウム、長鎖アルキルアミノ酸、アミンオキサイド、アルキルアミン、第四級アンモニウム塩、アミノカルボン酸、ホスホン酸、多価カルボン酸、縮合リン酸などを添加することができる。また、必要に応じ分散剤を用いることもできる。この分散剤としては、例えば、ポリアクリル酸ナトリウム、ショ糖脂肪酸エステル、グリセリン脂肪酸エステル、アクリル酸−マレイン酸共重合体アンモニウム塩、メタクリル酸−ナフトキシポリエチレングリコールアクリレート共重合体、メタクリル酸−ポリエチレングリコールモノメタクリレート共重合体アンモニウム塩、ポリエチレングリコールモノアクリレートなどがある。これらを単独または複数組み合わせて使用することができる。また、添加のタイミングは炭酸化反応の前でも後でも良い。このような添加剤は、消石灰に対して、好ましくは０．００１〜２０％、より好ましくは０．１〜１０％の量で添加することができる。
【００４５】
また、本発明においては、炭酸化反応には直接的に関与しないが、生成物である炭酸カルシウムに取り込まれて複合粒子を生成するような物質を用いることができる。このような物質としては、パルプ繊維を始めとする繊維状物質や無機粒子、有機粒子、ポリマーなどを挙げることができ、例えば、製紙工場の排水から回収された繊維状物質を本発明の炭酸化反応に供給してもよい。このような物質を反応槽に供給することにより、種々の複合粒子を合成することができ、また、形状的にも繊維状粒子などを合成することができる。
【００４６】
炭酸マグネシウム微粒子の合成
一つの態様において本発明では、炭酸ガスを含む気泡の存在下で炭酸マグネシウム微粒子を合成するが、炭酸マグネシウムの合成方法は、公知の方法によることができる。例えば、水酸化マグネシウムと炭酸ガスから重炭酸マグネシウムを合成し、重炭酸マグネシウムから正炭酸マグネシウムを経て塩基性炭酸マグネシウムを合成することができる。本発明においては、この炭酸マグネシウムの合成ルートのすべてにおいて気泡を存在させる必要はなく、少なくとも１つの段階で気泡を存在させればよい。
【００４７】
例えば、塩基性炭酸マグネシウムを製造する場合、マグネシウム源として酸化マグネシウムＭｇＯを使用し、酸化マグネシウムから得られた水酸化マグネシウムＭｇ（ＯＨ）２に炭酸ガスＣＯ２を吹き込んで重炭酸マグネシウムＭｇ（ＨＣＯ３）２を得て、重炭酸マグネシウムから正炭酸マグネシウムＭｇＣＯ３・３Ｈ２Ｏを経て塩基性炭酸マグネシウムが得られる。この際、すべての段階で気泡を存在させてもよいが、本発明においては、いずれかの段階で気泡を存在させて塩基性炭酸マグネシウムを合成することができる。好ましい態様においては、少なくとも、水酸化マグネシウムから重炭酸マグネシウムや正炭酸マグネシウムを合成する段階において気泡を存在させることができる。また別の態様においては、重炭酸マグネシウムや正炭酸マグネシウムから塩基性炭酸マグネシウムを合成する段階において気泡を存在させることができる。さらに別の態様においては、塩基性炭酸マグネシムを合成後、熟成させるときに存在させることができる。
【００４８】
一般に、炭酸マグネシウムを製造する際の反応容器として、ガス吹き込み型の装置と機械攪拌型の装置が知られている。ガス吹き込み型では、水酸化マグネシウムを入れた反応槽に炭酸ガスを吹き込み反応させるが、単純に炭酸ガスを吹き込むだけでは気泡の大きさを均一かつ微細に制御することが難しく、反応効率の点からは制限がある。一方、機械攪拌型の装置では、装置内部に攪拌機を設け、その攪拌機の近くに炭酸ガスを導入することによって、炭酸ガスを細かな気泡とし、炭酸ガスとの反応効率を向上させる。
【００４９】
しかし、機械攪拌型のように、反応槽内部に設けた攪拌機で攪拌を行う場合、反応液の濃度が高かったり炭酸化反応が進むと反応液の抵抗が大きく十分な攪拌が困難になるため炭酸化反応を的確に制御することが難しかったり、十分な攪拌を行うには攪拌機に相当な負荷がかかりエネルギー的に不利となることがあった。また、ガスの吹込口が反応槽の下部にあり、攪拌をよくするために攪拌機の羽根が反応槽底部の近くに設置されている場合、溶解性が低い成分が底部に滞留し、ガス吹込口を塞いだり、攪拌機のバランスを崩したりする。さらに、従来の方法では、反応槽に加えて、攪拌機や、炭酸ガスを反応槽に導入するための設備が必要であり、設備面でもコストがかかるものであった。そして、機械攪拌型の装置では、攪拌機の近くに供給した炭酸ガスを攪拌機によって細かくすることによって反応効率を向上させるものの、反応液の濃度が高い場合などは十分に炭酸ガスを微細化できず、炭酸化反応の面でも、生成する無機粒子の形態等を正確に制御することが難しいことがあった。本発明においては、ウルトラファインバブルの存在下で炭酸マグネシウムを合成することによって、効率的に炭酸化反応を進行させ、均一な炭酸マグネシウム微粒子を製造することが可能になる。本発明においては、従来からの公知の反応容器を用いることができ、もちろん、上述したようなガス吹き込み型や機械攪拌型の装置を問題なく使用することができ、これらの容器にノズルなどを用いた噴流を組合せても良い。
【００５０】
ここで、炭酸ガスを含むウルトラファインバブルを用いて製造することで、例えば、吸油量が６００ｍＬ／１００ｇ以上の炭酸マグネシウムを得ることができる。さらには、気泡が存在する時間を長くすることによって９００ｍＬ／１００ｇ以上の高吸油量の炭酸マグネシウムを得ることができる。ウルトラファインバブルを存在させる時間は、反応時間全体の好ましくは２０％以上、より好ましくは５０％以上とすると良い。
【００５１】
本発明によって炭酸マグネシウムを合成する場合、水酸化マグネシウムの水性懸濁液の固形分濃度は、好ましくは０．１〜４０重量％、より好ましくは０．５〜３０重量％、さらに好ましくは１〜２０重量％程度である。固形分濃度が低いと反応効率が低く、製造コストが高くなり、固形分濃度が高すぎると流動性が悪くなり、反応効率が落ちる。本発明においては、気泡の存在下で炭酸マグネシウムを合成するため、固形分濃度の高い懸濁液（スラリー）を用いても、反応液と炭酸ガスを好適に混合することができる。
【００５２】
水酸化マグネシウムを含む水性懸濁液としては、一般に用いられるものを使用でき、例えば、水酸化マグネシウムを水に混合して調製したり、酸化マグネシウムを水に添加して調製することができる。酸化マグネシウムから水酸化マグネシウムのスラリーを調製する際の条件は特に制限されないが、例えば、ＭｇＯの濃度は０．１重量％以上、好ましくは１重量％以上、温度は２０〜１００℃、好ましくは３０〜１００℃として、例えば、５分〜５時間（好ましくは２時間以内）の間、処理することが好ましい。装置はバッチ式であっても連続式であってもよい。なお、本発明においては水酸化マグネシウムスラリーの調製と炭酸化反応は、別々の装置を用いてもよく、また、１つの反応槽で行ってもよい。
【００５３】
本発明においては、懸濁液の調製などに水を使用するが、この水としては、通常の水道水、工業用水、地下水、井戸水などを用いることができる他、イオン交換水や蒸留水、超純水、工業廃水、さらには、本発明の反応工程で得られた炭酸マグネシウムスラリーを分離・脱水する際に得られる水を好適に用いることできる。
【００５４】
また本発明においては、反応液を循環させて水酸化マグネシウムを含む液体として使用することができる。このように反応液を循環させて、反応液と炭酸ガスとの接触を増やすことにより、反応効率を上げ、所望の炭酸マグネシウムを得ることが容易になる。
【００５５】
本発明においては、二酸化炭素（炭酸ガス）を含む気体が反応容器に吹き込まれ、反応液と混合される。本発明によれば、ファン、ブロワなどの気体供給装置がなくとも炭酸ガスを反応液に供給することができ、しかも、炭酸ガスのウルトラファインバブルを用いるため炭酸化反応を効率よく行うことができる。
【００５６】
本発明において、二酸化炭素を含む気体の二酸化炭素濃度に特に制限はないが、二酸化炭素濃度が高い方が好ましい。また、反応容器に導入する炭酸ガスの量に制限はなく適宜選択することができるが、例えば、水酸化マグネシウム１ｋｇあたり１００〜１００００Ｌ／時の流量の炭酸ガスを用いると好ましい。
【００５７】
本発明の二酸化炭素を含む気体は、実質的に純粋な二酸化炭素ガスでもよく、他のガスとの混合物であってもよい。例えば、二酸化炭素ガスの他に、空気、窒素などの不活性ガスを含む気体を、二酸化炭素を含む気体として用いることができる。また、二酸化炭素を含む気体としては、二酸化炭素ガス（炭酸ガス）の他、製紙工場の焼却炉、石炭ボイラー、重油ボイラーなどから排出される排ガスを二酸化炭素含有気体として好適に用いることができる。その他にも、石灰焼成工程から発生する二酸化炭素を用いて炭酸化反応を行うこともできる。
【００５８】
本発明の製法においては、さらに公知の各種助剤を添加することができる。例えば、キレート剤を炭酸化反応に添加することができ、具体的には、クエン酸、リンゴ酸、酒石酸などのポリヒドロキシカルボン酸、シュウ酸などのジカルボン酸、グルコン酸などの糖酸、イミノ二酢酸、エチレンジアミン四酢酸などのアミノポリカルボン酸およびそれらのアルカリ金属塩、ヘキサメタリン酸、トリポリリン酸などのポリリン酸のアルカリ金属塩、グルタミン酸、アスパラギン酸などのアミノ酸およびこれらのアルカリ金属塩、アセチルアセトン、アセト酢酸メチル、アセト酢酸アリルなどのケトン類、ショ糖などの糖類、ソルビトールなどのポリオールが挙げられる。また、表面処理剤としてパルミチン酸、ステアリン酸等の飽和脂肪酸、オレイン酸、リノール酸等の不飽和脂肪酸、脂環族カルボン酸、アビエチン酸等の樹脂酸、それらの塩やエステルおよびエーテル、アルコール系活性剤、ソルビタン脂肪酸エステル類、アミド系やアミン系界面活性剤、ポリオキシアルキレンアルキルエーテル類、ポリオキシエチレンノニルフェニルエーテル、アルファオレフィンスルホン酸ナトリウム、長鎖アルキルアミノ酸、アミンオキサイド、アルキルアミン、第四級アンモニウム塩、アミノカルボン酸、ホスホン酸、多価カルボン酸、縮合リン酸などを添加することができる。また、必要に応じ分散剤を用いることもできる。この分散剤としては、例えば、ポリアクリル酸ナトリウム、ショ糖脂肪酸エステル、グリセリン脂肪酸エステル、アクリル酸−マレイン酸共重合体アンモニウム塩、メタクリル酸−ナフトキシポリエチレングリコールアクリレート共重合体、メタクリル酸−ポリエチレングリコールモノメタクリレート共重合体アンモニウム塩、ポリエチレングリコールモノアクリレートなどがある。これらを単独または複数組み合わせて使用することができる。また、添加のタイミングは炭酸化反応の前でも後でも良い。このような添加剤は、水酸化マグネシウムに対して、好ましくは０．００１〜２０％、より好ましくは０．１〜１０％の量で添加することができる。
【００５９】
繊維
本発明においては、炭酸カルシウムや炭酸マグネシウムなどの無機炭酸塩と繊維とを複合体化することも可能である。例えば、炭酸マグネシウムと繊維とを複合体化する場合、繊維を含む溶液において、炭酸ガスを含む気泡の存在下で炭酸マグネシウム微粒子を合成する。その際、水酸化マグネシウム等に代表される水酸化マグネシム前駆体から水酸化マグネシウムを得る時点で反応溶液中に繊維を分散させておくことができる。また、水酸化マグネシウムから炭酸マグネシウムを得る工程で繊維を分散させておくこともできる。いずれの場合においても、反応溶液がアルカリ性であるため、反応液に浸漬することで繊維を膨潤させ、効率よく炭酸マグネシウムと繊維の複合体を得ることができる。繊維を分散させた後、すぐに炭酸化反応を開始することもできるし、１５分以上撹拌することでより繊維の膨潤を促してから炭酸化反応を開始することもできる。
【００６０】
複合体を構成する繊維は特に制限されないが、例えば、セルロースなどの天然繊維はもちろん、石油などの原料から人工的に合成される合成繊維、さらには、レーヨンやリヨセルなどの再生繊維（半合成繊維）、さらには無機繊維などを制限なく使用することができる。天然繊維としては上記の他にウールや絹糸やコラーゲン繊維等の蛋白系繊維、キチン・キトサン繊維やアルギン酸繊維等の複合糖鎖系繊維等が挙げられる。セルロース系の原料としては、パルプ繊維（木材パルプや非木材パルプ）、バクテリアセルロースが例示され、木材パルプは、木材原料をパルプ化して製造すればよい。木材原料としては、アカマツ、クロマツ、トドマツ、エゾマツ、ベニマツ、カラマツ、モミ、ツガ、スギ、ヒノキ、カラマツ、シラベ、トウヒ、ヒバ、ダグラスファー、ヘムロック、ホワイトファー、スプルース、バルサムファー、シーダ、パイン、メルクシマツ、ラジアータパイン等の針葉樹、及びこれらの混合材、ブナ、カバ、ハンノキ、ナラ、タブ、シイ、シラカバ、ハコヤナギ、ポプラ、タモ、ドロヤナギ、ユーカリ、マングローブ、ラワン、アカシア等の広葉樹及びこれらの混合材が例示される。
【００６１】
木材原料をパルプ化する方法は、特に限定されず、製紙業界で一般に用いられるパルプ化法が例示される。木材パルプはパルプ化法により分類でき、例えば、クラフト法、サルファイト法、ソーダ法、ポリサルファイド法等の方法により蒸解した化学パルプ；リファイナー、グラインダー等の機械力によってパルプ化して得られる機械パルプ；薬品による前処理の後、機械力によるパルプ化を行って得られるセミケミカルパルプ；古紙パルプ；脱墨パルプ等が挙げられる。木材パルプは、未晒（漂白前）の状態であってもよいし、晒（漂白後）の状態であってもよい。
【００６２】
非木材由来のパルプとしては、綿、ヘンプ、サイザル麻、マニラ麻、亜麻、藁、竹、バガス、ケナフ、サトウキビ、トウモロコシ、稲わら、楮（こうぞ）、みつまた等が例示される。
【００６３】
パルプ繊維は、未叩解及び叩解のいずれでもよく、複合体シートの物性に応じて選択すればよいが、叩解を行う方が好ましい。これにより、シート強度の向上並びに炭酸塩の定着促進が期待できる。
【００６４】
合成繊維としてはポリエステル、ポリアミド、ポリオレフィン、アクリル繊維、半合繊維としてはレーヨン、アセテートなどが挙げられ、無機繊維としては、ガラス繊維、炭素繊維、各種金属繊維などが挙げられる。
【００６５】
以上に示した繊維は単独で用いても良いし、複数を混合しても良い。中でも、木材パルプを含むか、若しくは、木材パルプと非木材パルプ及び／又は合成繊維との組み合わせを含むことが好ましく、木材パルプのみであることがより好ましい。
【００６６】
好ましい態様において、本発明の複合体を構成する繊維はパルプ繊維である。また、例えば、製紙工場の排水から回収された繊維状物質を本発明の炭酸化反応に供給してもよい。このような物質を反応槽に供給することにより、種々の複合粒子を合成することができ、また、形状的にも繊維状粒子などを合成することができる。
【００６７】
本発明において、パルプ繊維として粉末セルロースを使用してもよい。粉末セルロースとは、微結晶性セルロースから構成される棒軸状粒子である。粉末セルロースにおけるセルロースの重合度は好ましくは１００〜１５００程度であり、Ｘ線回折法による粉末セルロースの結晶化度は好ましくは７０〜９０％であり、レーザー回折式粒度分布測定装置による体積平均粒子径は好ましくは１μｍ〜１００μｍであり、より好ましくは２μｍ〜５０μｍである。体積平均粒子径が１μｍ〜１００μｍであると、濾過助剤に適用した場合に好適である。本発明で用いる粉末セルロースは、例えば、精選パルプ（パルプの非結晶部分）を酸加水分解した後に得られる未分解残渣を精製・乾燥し、粉砕・篩い分けする方法により製造することができ、また、ＫＣフロック（日本製紙製）、セオラス（旭化成ケミカルズ製）、アビセル（ＦＭＣ製）などの市販品を用いてもよい。
【００６８】
本発明においては、繊維の他にも、炭酸化反応には直接的に関与しないが、生成物である炭酸カルシウムや炭酸マグネシウムに取り込まれて複合粒子を生成するような物質を用いることができる。本発明にいては、パルプ繊維を始めとする繊維を使用するが、それ以外にも無機粒子、有機粒子、ポリマーなどを含む溶液中で炭酸カルシウムを合成することによって、さらにこれらの物質が取り込まれた複合粒子を製造することが可能である。
【００６９】
反応条件
本発明において炭酸化反応の条件は、特に制限されず、用途に応じて適宜設定することができる。例えば、炭酸化反応の温度は０〜９０℃とすることができ、１０〜７０℃とすることが好ましい。反応温度は、反応液の温度を温度調節装置によって制御することができ、温度が低いと反応効率が低下しコストが高くなる一方、９０℃を超えると粗大な粒子が多くなる傾向がある。
【００７０】
また、本発明において炭酸化反応はバッチ反応とすることもでき、連続反応とすることもできる。一般に、炭酸化反応後の残存物を排出する便利さから、バッチ反応工程を行うことが好ましい。反応のスケールは特に制限されないが、１００Ｌ以下のスケールで反応させてもよいし、１００Ｌ超のスケールで反応させてもよい。反応容器の大きさは、例えば、１０Ｌ〜１００Ｌ程度とすることもできるし、１００Ｌ〜１０００Ｌ程度としてもよい。
【００７１】
さらに、炭酸化反応は、反応懸濁液のｐＨをモニターすることにより制御することができ、反応液のｐＨプロファイルに応じて、例えばｐＨ９未満、好ましくはｐＨ８未満、より好ましくはｐＨ７のあたりに到達するまで炭酸化反応を行うことができる。
【００７２】
一方、反応液の電導度をモニターすることにより炭酸化反応を制御することも出来る。電導度が１ｍＳ/ｃｍ以下に低下するまで炭酸化反応を行うことが好ましい。
さらにまた、炭酸化反応は、反応時間によって制御することができ、具体的には、反応物が反応槽に滞留する時間を調整して制御することができる。その他、本発明においては、炭酸化反応槽の反応液を攪拌したり、炭酸化反応を多段反応とすることによって反応を制御することもできる。
【００７３】
本発明において、反応生成物である無機粒子は懸濁液として得られるため、必要に応じて、貯蔵タンクに貯蔵したり、濃縮・脱水、粉砕、分級、熟成、分散などの処理を行うことができる。これらは公知の工程によることができ、用途やエネルギー効率などを考慮して適宜決定すればよい。例えば濃縮・脱水処理は、遠心脱水機、沈降濃縮機などを用いて行われる。この遠心脱水機の例としては、デカンター、スクリューデカンターなどが挙げられる。濾過機や脱水機を用いる場合についてもその種類に特に制限はなく、一般的なものを使用することができるが、例えば、フィルタープレス、ドラムフィルター、ベルトプレス、チューブプレス等の加圧型脱水機、オリバーフィルター等の真空ドラム脱水機などを好適に用いて炭酸カルシウムケーキとすることができる。分級の方法としては、メッシュ等の篩、アウトワード型もしくはインワード型のスリットもしくは丸穴スクリーン、振動スクリーン、重量異物クリーナー、軽量異物クリーナー、リバースクリーナー、篩分け試験機等が挙げられる。分散の方法としては、高速ディスパーザー、低速ニーダーなどが挙げられる。
【００７４】
本発明においては、反応液中の未反応成分と生成物である無機粒子とを分離するためふるい分けを行うことができ、例えば、湿式の振動ふるいを用いることができる
本発明によって得られた炭酸カルシウムや炭酸マグネシウムは、完全に脱水せずに懸濁液の状態で填料や顔料に配合することもできるが、乾燥して粉体とすることもできる。この場合の乾燥機についても特に制限はないが、例えば、気流乾燥機、バンド乾燥機、噴霧乾燥機などを好適に使用することができる。
【００７５】
また、本発明によって得られる炭酸カルシウムや炭酸マグネシウムなどの無機粒子は、微細な一次粒子が凝集した二次粒子の形態を取ることが多いが、熟成工程によって用途に応じた二次粒子を生成させることができるし、粉砕によって凝集塊を細かくすることもできる。粉砕の方法としては、粉砕の方法としては、ボールミル、サンドグラインダーミル、インパクトミル、高圧ホモジナイザー、低圧ホモジナイザー、ダイノーミル、超音波ミル、カンダグラインダ、アトライタ、石臼型ミル、振動ミル、カッターミル、ジェットミル、離解機、叩解機、短軸押出機、２軸押出機、超音波攪拌機、家庭用ジューサーミキサー等が挙げられる。
【００７６】
本発明によって得られる無機粒子は、公知の方法によって改質することが可能である。例えば、ある態様においては、その表面を疎水化し、樹脂などとの混和性を高めたりすることが可能である。
【実施例】
【００７７】
具体的な実験例を挙げて本発明をより詳細に説明するが、本発明は下記の実験例に限定されるものではない。また、本明細書において特に記載しない限り、濃度や部などは重量基準であり、数値範囲はその端点を含むものとして記載される。
【００７８】
実験１：炭酸カルシウム微粒子の合成
（サンプル１−１〜サンプル１−７）
サンプル１−１〜サンプル１−４では、図１に示すような反応装置を用いて、消石灰（水酸化カルシウム：Ｃａ（ＯＨ）２）の１〜２％水性懸濁液３０Ｌに対し、ウルトラファインバブル発生装置（せん断式、エンバイロビジョン社ＹＪ−９、図２）を用いてポンプ流量８０Ｌ／ｍｉｎで反応液を循環させた（ノズルからの噴射速度：１２５Ｌ／ｍｉｎ・ｃｍ２）。ウルトラファインバブル発生装置の給気口から炭酸ガスを吹き込むことによって、炭酸ガスを含む大量のウルトラファインバブルを反応液中に発生させ、炭酸カルシウム粒子を炭酸ガス法によって合成した。反応温度は１５℃、炭酸ガスの吹き込み量は３〜４０Ｌ／ｍｉｎとして反応を行い、反応液のｐＨが７〜８になった段階で反応を停止した（反応前のｐＨは約１３）。また、ウルトラファインバブルの平均粒子径は約１３７ｎｍ、ウルトラファインバブルを発生させてからウルトラファインバブルが消失するまでの平均時間（気泡の存在時間ともいう）は６０分間以上だった。
【００７９】
また、別のウルトラファインバブル発生装置（旋回噴流式、ＹＢＭ社ＦＪＰ−６）を用いてウルトラファインバブルを発生させて、炭酸カルシウム粒子を炭酸ガス法により合成した（サンプル１−５〜サンプル１−７）。この実験例では、図３に示すように、水中ポンプをウルトラファインバブル発生装置に接続してウルトラファインバブルを発生させた。ウルトラファインバブルを発生させる際のノズルからの噴射速度は１２５Ｌ／ｍｉｎ・ｃｍ２であり、ウルトラファインバブルの平均粒子径は８０ｎｍ、泡の存在時間は約６０分間以上だった。
【００８０】
本発明にしたがって消石灰と炭酸ガスとを反応させる際に炭酸ガスを含むウルトラファインバブル（微細気泡）を存在させた場合、平均粒子径が２００ｎｍ以下の極めて粒子径の小さな炭酸カルシウムを製造することができ、粒子の形状も極めて均一であった。また、炭酸ガスの吹き込み量の増加に伴い反応時間は最小で３分にまで短縮することができ（サンプル１−３）、出口圧力を増加させることよって粒径の小さい炭酸カルシウムを合成できた（サンプル１−４）。さらに、本発明の方法は、生産量当たりの電力量が小さく、低エネルギー条件で効率良く炭酸カルシウム微粒子を合成することができた。
【００８１】
なお、図１に係る態様では、反応槽に完全にウルトラファインバブル発生装置を入れてしまったが、図４に示すように、ウルトラファインバブル発生装置を循環しているラインに取り付けることも可能である。
（サンプル１−８〜サンプル１−１０）
比較例として、平均粒子径が１μｍを超えるような炭酸ガスを含む気泡の存在下で、炭酸カルシウム微粒子を合成した。
【００８２】
サンプル１−８では、図５に示したように、上部が開口している２０Ｌの円筒状容器に消石灰懸濁液を入れ、中空ホースで炭酸ガスを吹き込んで、炭酸ガス法によって炭酸カルシウム粒子を合成した。中空ホースを用いてバブリングした気泡の平均粒子径は約８ｍｍであり、気泡の平均存在時間は約３秒だった。サンプル１−８では、平均粒子径が５０ｎｍの炭酸カルシウムを製造することができたものの、炭酸ガスが空気へ分散してしまうためか、長時間の反応が必要となり、炭酸ガスとの反応効率が低いものだった。
【００８３】
サンプル１−９およびサンプル１−１０では、図６に示すようなキャビテーション装置（小型装置：５０Ｌ容、大型装置：２００Ｌ容）に消石灰の２％水性懸濁液を入れ、キャビテーション気泡を反応容器内に発生させるとともに、反応容器内に炭酸ガスを１２Ｌ／ｍｉｎで吹き込んで炭酸カルシウム粒子を合成した。サンプル１−９では小型装置（消石灰の水性懸濁液：９．５Ｌ）、サンプル１−１０では大型装置（消石灰の水性懸濁液：１００Ｌ）を用い、入口圧力（上流圧、Ｐ１）と出口圧力（下流圧、Ｐ２）をそれぞれ７ＭＰａと０．３ＭＰａとして消石灰と炭酸ガスとを反応させる際にキャビテーション気泡を存在させた。キャビテーション気泡の平均粒子径は約５０μｍ、気泡の平均存在時間は約０．１秒であった。サンプル１−９およびサンプル１−１０で得られた炭酸カルシウムの平均粒子径は約１００ｎｍであったが、単位時間当たりの電力量がサンプル１−１と比較して大きくなった。
【００８４】
本発明によれば、キャビテーション装置を用いた場合と比較して単位時間当たりの電力量が約１／１４と少なく、極めて効率的に炭酸カルシウム微粒子を製造することができる。
【００８５】
【表１】
2018039696.tif 000003
【００８６】
実験２：炭酸マグネシウム微粒子の合成
（サンプル２−１）
実験１と同様の装置を用いて、炭酸マグネシウム微粒子を合成した。具体的には、図１に示す装置を用いて、水酸化マグネシウム（Ｍｇ（ＯＨ）２）の約１％水性懸濁液３０Ｌに対し、ウルトラファインバブル発生装置（エンバイロビジョン社ＹＪ−９）を用いてポンプ流量８０Ｌ／ｍｉｎで反応液を循環させた（ノズルからの噴射速度：１２５Ｌ／ｍｉｎ・ｃｍ２）。ウルトラファインバブル発生装置の給気口から炭酸ガスを吹き込むことによって、炭酸ガスを含む大量のウルトラファインバブルを反応液中に発生させ、炭酸マグネシウム粒子を炭酸ガス法によって合成した。反応温度は約１５℃、炭酸ガスの吹き込み量を２０Ｌ／ｍｉｎとして反応を行い、反応液のｐＨが７〜８になった段階で反応を停止した（反応前のｐＨは約１０．５）。この実験におけるウルトラファインバブルの平均粒子径は約１３７ｎｍ、ウルトラファインバブルを発生させてからウルトラファインバブルが消失するまでの平均時間（気泡の存在時間ともいう）は６０分間以上だった。
【００８７】
本発明にしたがって炭酸ガスを含むウルトラファインバブル（微細気泡）を反応系に存在させた場合、平均粒子径が１００ｎｍ以下の極めて粒子径の小さな炭酸マグネシウムを製造することができ、粒子の形状も極めて均一であった。また、本発明の方法は、生産量当たりの電力量が小さく、低エネルギー条件で効率良く炭酸マグネシウム微粒子を合成することができた。
（サンプル２−２）
比較例として、平均粒子径が１μｍを超えるような炭酸ガスを含む気泡の存在下で、炭酸マグネシウム微粒子を合成した。
【００８８】
図５に示したように、上部が開口している２０Ｌの円筒状容器に水酸化マグネシウム懸濁液を入れ、中空ホースで炭酸ガスを吹き込んで、炭酸ガス法によって炭酸マグネシウム粒子を合成した。中空ホースを用いてバブリングした気泡の平均粒子径は約８ｍｍであり、気泡の平均存在時間は約３秒であった。得られた生成物は、炭酸マグネシウムの平均粒子径が約１μｍ（１０００ｎｍ）と大きくなってしまい、また、炭酸ガスが空気へ分散してしまうためか、長時間の反応が必要となり、炭酸ガスとの反応効率も低いものだった。
（サンプル２−３）
図６に示すようなキャビテーション装置（小型装置：５０Ｌ容）に炭酸マグネシウムの１％水性懸濁液９．５Ｌを入れ、キャビテーション気泡を反応容器内に発生させるとともに、反応容器内に炭酸ガスを１２Ｌ／ｍｉｎで吹き込んで炭酸マグネシウム粒子を合成した。入口圧力（上流圧、Ｐ１）と出口圧力（下流圧、Ｐ２）をそれぞれ７ＭＰａと０．３ＭＰａとして消石灰と炭酸ガスとを反応させる際にキャビテーション気泡を存在させたが、キャビテーション気泡の平均粒子径は約５０μｍ、気泡の平均存在時間は約０．１秒であった。サンプル２−３では、生産量（１トン）当たりの電力量がサンプル２−１と比較して約１４倍も大きくなった。
【００８９】
【表２】
2018039696.tif 000004
【００９０】
実験３：炭酸カルシウム／繊維複合体の合成
各懸濁液に１％の濃度でパルプスラリーを存在させた以外は、実験１と同様にして炭酸カルシウムの合成反応を行った。使用したパルプは、針葉樹漂白クラフトパルプ（ＮＢＫＰ、カナダ標準フリーネス：５００ｍｌ）である。
【００９１】
反応開始温度は約１５℃、炭酸ガスの吹き込み量を３、１２、４０Ｌ／ｍｉｎとして反応を行い、反応液のｐＨが７〜８になった段階で反応を停止した。実験１と同様に、炭酸ガスをウルトラファインバブル発生装置（せん断式または旋回噴流式）に給気し、炭酸ガスを含む大量のウルトラファインバブル（平均粒子径：１３７ｎｍ、気泡の存在時間：６０分間以上）を反応液中に発生させ、炭酸カルシウム粒子を炭酸ガス法によって合成した。サンプル３−１〜サンプル３−４（せん断式、エンバイロビジョン社ＹＪ−９）では、ウルトラファインバブルの平均粒子径は約１３７ｎｍ（気泡の存在時間：６０分間以上）であり、サンプル３−５〜サンプル３−７（旋回噴流式、ＹＢＭ社ＦＪＰ−６）では、ウルトラファインバブルの平均粒子径は約８０ｎｍ（泡の存在時間：６０分間以上）だった。
【００９２】
結果を下表に示すが、本発明にしたがって消石灰と炭酸ガスとを反応させる際に炭酸ガスを含むウルトラファインバブル（微細気泡）を存在させた場合、パルプ繊維表面に３００ｎｍ以下の無機粒子が析出し、無機粒子／パルプ繊維の複合体を合成することができた（サンプル３−１、サンプル３−２）。また、炭酸ガスの吹き込み量の増加に伴い、繊維表面上の粒子径は５００ｎｍ程度まで大きくある傾向があった（サンプル３−３）。さらに、出口圧力を増加させることによって粒径の小さい炭酸カルシウムをパルプ繊維と複合化する事ができた（サンプル３−４）。
【００９３】
一方、図６に示すようなキャビテーション装置（大型装置）を用いて、実験１のサンプル１−１０と同様にして、各種懸濁液と炭酸ガスとを反応させる際にキャビテーション気泡を発生させた（キャビテーション気泡の平均粒子径：約５０μｍ、気泡の平均存在時間：約０．１秒）。この場合（サンプル３−８）、平均粒子径が１００ｎｍの炭酸カルシウムを製造することができたものの、生産量（１トン）当たりの電力量がサンプル３−１と比較して１０倍以上も大きかった。
【００９４】
このように、本発明によれば、単位時間当たりの電力量が少なく、極めて効率的に炭酸カルシウム／繊維複合体を製造することができる。
【００９５】
【表３】
2018039696.tif 000005
【００９６】
実験４：炭酸マグネシウム／繊維複合体の合成
各懸濁液に１％の濃度でパルプスラリーを存在させた以外は、実験２と同様にして炭酸マグネシウムの合成反応を行った。使用したパルプは、針葉樹漂白クラフトパルプ（ＮＢＫＰ、カナダ標準フリーネス：５００ｍｌ）である。
【００９７】
反応開始温度は約１５℃、炭酸ガスの吹き込み量を２０Ｌ／ｍｉｎとして反応を行い、反応液のｐＨが７〜８になった段階で反応を停止した。実験２と同様に、炭酸ガスをウルトラファインバブル発生装置（せん断式、エンバイロビジョン社ＹＪ−９）に給気し、炭酸ガスを含む大量のウルトラファインバブル（平均粒子径：１３７ｎｍ、気泡の存在時間：６０分間以上）を反応液中に発生させ、炭酸マグネシウム粒子を炭酸ガス法によって合成した。
【００９８】
結果を下表に示すが、本発明にしたがって消石灰と炭酸ガスとを反応させる際に炭酸ガスを含むウルトラファインバブル（微細気泡）を存在させた場合、パルプ繊維表面に６０ｎｍ以下の無機粒子が析出し、無機粒子／パルプ繊維の複合体を合成することができた（サンプル４−１）。
【００９９】
一方、図６に示すようなキャビテーション装置（大型装置）を用いて、懸濁液と炭酸ガスとを反応させる際にキャビテーション気泡を発生させた（キャビテーション気泡の平均粒子径：約５０μｍ、気泡の平均存在時間：約０．１秒）。この場合でも平均粒子径が１３０ｎｍの炭酸マグネシウムがパルプ繊維上に析出したが（サンプル４−２）、生産量（１トン）当たりの電力量がサンプル４−１と比較して４５倍以上も大きかった。
【０１００】
このように、本発明によれば、単位時間当たりの電力量が少なく、極めて効率的に炭酸マグネシウム／繊維複合体を製造することができる。
【０１０１】
【表４】
2018039696.tif 000006
【図１】
2018039696.tif 000007
【図２】
2018039696.tif 000008
【図３】
2018039696.tif 000009
【図４−１】
2018039696.tif 000010
【図４−２】
2018039696.tif 000011
【図４−３】
2018039696.tif 000012
【図５】
2018039696.tif 000013
【図６】
2018039696.tif 000014
【図７】
2018039696.tif 000015
【図８】
2018039696.tif 000016
【図９】
2018039696.tif 000017
【図１０】
2018039696.tif 000018
【図１１】
2018039696.tif 000019
【図１２】
2018039696.tif 000020
【図１３】
2018039696.tif 000021
【図１４】
2018039696.tif 000022
【図１５】
2018039696.tif 000023
【図１６】
2018039696.tif 000024
【図１７】
2018039696.tif 000025
【図１８】
2018039696.tif 000026
【図１９】
2018039696.tif 000027
【図２０】
2018039696.tif 000028
【図２１】
2018039696.tif 000029
【図２２】
2018039696.tif 000030
【図２３】
2018039696.tif 000031
【図２４】
2018039696.tif 000032
【図２５】
2018039696.tif 000033
【図２６】
2018039696.tif 000034
【図２７】
2018039696.tif 000035
【図２８】
2018039696.tif 000036
【図２９】
2018039696.tif 000037